(57)【要約】【課題】メチレンブルーのような酸化還元指示薬が移行しない酸素検知層（部）６を有する脱酸素剤用包装材８及びそれを用いた脱酸素剤を提供する。【解決手段】少なくとも通気性基材２に熱融着可能なシーラント材１を積層してなる脱酸素剤用包装材において、通気性基材２のシーラント材１を積層した反対の面に、酸素の有無を検知可能な酸素検知層６を設け、さらに酸素検知層成分非透過の、ポリエステル樹脂、エチレンビニルアルコール共重合樹脂、ポリアクリロニトリル樹脂層、環状ポリオレフィン樹脂、ポリ塩化ビニリデン樹脂等の透明樹脂層７を設けたことを特徴とする。【選択図】図１
2006017650.tif 000002
【特許請求の範囲】
【請求項１】
少なくとも通気性基材に熱融着可能なシーラント材を積層してなる脱酸素剤用包装材において、通気性基材のシーラント材を積層した反対の面に、酸素の有無を検知可能な酸素検知層を設け、さらに酸素検知層成分非透過の透明樹脂層を設けたことを特徴とする酸素検知機能を有する脱酸素剤用包装材。
【請求項２】
透明樹脂層がポリエステル樹脂またはポリエステル樹脂層を含む多層体であることを特徴とする請求項１記載の脱酸素剤用包装材。
【請求項３】
透明樹脂層がエチレンビニルアルコール共重合樹脂層またはエチレンビニルアルコール共重合樹脂層を含む多層体であることを特徴とする請求項１記載の脱酸素用包装材。
【請求項４】
透明樹脂層がポリアクリロニトリル樹脂層またはポリアクリロニトリル樹脂層を含む多層体であることを特徴とする請求項１記載の脱酸素用包装材。
【請求項５】
透明樹脂層が環状ポリオレフィン樹脂層、または環状ポリオレフィン樹脂層を含む多層体であることを特徴とする請求項１記載の脱酸素用包装材。
【請求項６】
透明樹脂層がポリ塩化ビニリデン樹脂層またはポリ塩化ビニリデン樹脂層を含む多層体であることを特徴とする請求項１記載の脱酸素用包装材。
【請求項７】
酸素の有無を検知可能な酸素検知層が、少なくとも酸化還元色素とこの色素を還元型に変えうる量の還元剤を含有することを特徴とする請求項１から６記載の脱酸素剤用包装材。
【請求項８】
酸化還元色素がメチレンブルーであることを特徴とする請求項７記載の脱酸素剤用包装材。
【請求項９】
透明樹脂層の酸素検知層に接触する部分以外の全て、または一部に貫通孔を設けたことを特徴とする請求項１から８記載の脱酸素剤用包装材。
【請求項１０】
少なくとも一部に、請求項１から９記載の脱酸素材用包装材を用いたことを特徴とする脱酸素剤。
【請求項１１】
脱酸素包装材を三方シール袋に形成してなる請求項１０記載の脱酸素剤において、折れ線部上に酸素検知層を設けたことを特徴とする脱酸素剤。
【発明の詳細な説明】
【技術分野】
【０００１】
本発明は、脂肪酸、還元糖、ビタミン類、アミノ酸などを含有する食品や医薬品、電子材料などの酸素による劣化を防止するために使用される脱酸素剤用包装材に関するものである。
【背景技術】
【０００２】
包装体内の酸素を除去する目的で使用される脱酸素剤としては、アスコルビン酸、没食子酸、鉄などの酸化反応により酸素を吸収するものが主に使用されており、この脱酸素剤は小袋に充填包装され、食品などの内容物と共に酸素遮断性の包装材料に充填密封され使用される。
【０００３】
脱酸素剤が正常に機能しているか、包装体にピンホールやシール不良が生じているかを確認するものとして、包装内の酸素の有無を確認可能な酸素検知剤が脱酸素剤と共に使用される。酸素検知剤は主に「酸化還元指示薬」および「還元剤」からなり、特許文献１には酸化還元指示薬としてメチレンブルーを、還元剤としてＬ−アスコルビン酸を使用した例が示されている。
【０００４】
酸素検知剤の形状は、酸素検知成分をセルロースなどに含浸し錠剤型に成形したものや、脱酸素剤包装材上に酸素検知剤インキを印刷したもの、酸素検知剤成分を濾紙などに含浸させ脱酸素剤包装材上に貼り付けたものなどがある。
【０００５】
脱酸素剤と検知剤が一体化されたものは、簡便に使用できるため、種々提案されている。脱酸素剤の包装上に酸素検知剤（酸素検知部）を設ける例は、特許文献２、特許文献３に開示されている。また、特許文献４には不織布などの通気性基材上に酸素検知剤層を設け、更に酸素透過度が２００ｃｃ／ｍ2・ｄａｙ・ａｔｍ以上のポリエチレンなどの透明保護層を最外層に設けたことを特徴とする多層包材からなる酸素インジケーター付脱酸素剤包装袋が例示されている。特許文献５には、最外層を形成するポリメチルペンテンフィルムと、ガーレー式透気度が１０００秒／１００ｍｌ以下の紙、不織布、または微多孔膜との間に酸素検知層を設けたことを特徴とする脱酸素剤用包装体が例示されている。また、特許文献６には、ポリメチルペンテンフィルム、ポリフェニレンオキサイドフィルム、エチルセルロースフィルムなどのように水や油を通さず酸素透過性の高いフルムを最外層に配し、酸素検知マークを印刷した繊維質フィルムと有孔熱融着性フィルムを介して熱間ラミネートにより積層した脱酸素剤包装袋が示されている。
【０００６】
以下に公知文献を示す。
【特許文献１】特開昭５４−４８２９４号公報
【特許文献２】特開昭６２−１８３８３４号公報
【特許文献３】実開平７−４４５０７号公報
【特許文献４】実開昭５８−１０２４７５号公報
【特許文献５】特開平３−２０５５６０号公報
【特許文献６】実用新案登録第３０７２５９３号公報
【発明の開示】
【発明が解決しようとする課題】
【０００７】
酸素検知剤の酸化還元色素としては、例えばメチレンブルーがあげられる。メチレンブルーは染色性が著しく強く、特許文献２や特許文献３に示されたように脱酸素剤用包装材上に直接酸素検知剤層を設けると、内容物などに接触した場合にメチレンブルーの移行が生じる恐れがあった。
【０００８】
これを防止するために、特許文献４、特許文献５、特許文献６では、酸素検知部上にさらにポリエチレン、ポリメチルペンテン、ポリフェニレンオキサイド、エチルセルロースなどの酸素透過性のフィルムを積層し、酸素検知部と内容物などが直接接触しない構造を有する酸素検知層（部）を有する脱酸素剤用包装材が提案されている。
しかしながら、本発明者らは、メチレンブルーはこれらの樹脂層を移行、透過し、内容物に移行する事例を確認した。
【０００９】
メチレンブルーは安全性の高い物質であるが、例えば水中にわずか数百ｐｐｂ移行しても青色に呈色することが確認されており、このような酸化還元指示薬が移行しない酸素検知層（部）を有する脱酸素剤用包装材が求められていた。
【課題を解決するための手段】
【００１０】
本発明は上記課題を解決するためになされたものである。
【００１１】
本発明の請求項１の発明は、少なくとも通気性基材に熱融着可能なシーラント材を積層してなる脱酸素剤用包装材において、通気性基材のシーラント材を積層した反対の面に、酸素の有無を検知可能な酸素検知層を設け、さらに酸素検知層成分非透過の透明樹脂層を設けたことを特徴とする酸素検知機能を有する脱酸素剤用包装材としたものである。
【００１２】
本発明の請求項２の発明は、透明樹脂層がポリエステル樹脂またはポリエステル樹脂層を含む多層体であることを特徴とする請求項１記載の脱酸素剤用包装材としたものである。
【００１３】
本発明の請求項３の発明は、透明樹脂層がエチレンビニルアルコール共重合樹脂層またはエチレンビニルアルコール共重合樹脂層を含む多層体であることを特徴とする請求項１記載の脱酸素用包装材としたものである。
【００１４】
本発明の請求項４の発明は、透明樹脂層がポリアクリロニトリル樹脂層またはポリアクリロニトリル樹脂層を含む多層体であることを特徴とする請求項１記載の脱酸素用包装材としたものである。
【００１５】
本発明の請求項５の発明は、透明樹脂層が環状ポリオレフィン樹脂層、または環状ポリオレフィン樹脂層を含む多層体であることを特徴とする請求項１記載の脱酸素用包装材としたものである。
【００１６】
本発明の請求項６の発明は、透明樹脂層がポリ塩化ビニリデン樹脂層またはポリ塩化ビニリデン樹脂層を含む多層体であることを特徴とする請求項１記載の脱酸素用包装材としたものである。
【００１７】
本発明の請求項７の発明は、酸素の有無を検知可能な酸素検知層が、少なくとも酸化還元色素とこの色素を還元型に変えうる量の還元剤を含有することを特徴とする請求項１から６記載の脱酸素剤用包装材としたものである。
【００１８】
本発明の請求項８の発明は、酸化還元色素がメチレンブルーであることを特徴とする請求項７記載の脱酸素剤用包装材としたものである。
【００１９】
本発明の請求項９の発明は、透明樹脂層の酸素検知層に接触する部分以外の全て、または一部に貫通孔を設けたことを特徴とする請求項１から８記載の脱酸素剤用包装材としたものである。
【００２０】
本発明の請求項１０の発明は、少なくとも一部に、請求項１から９記載の脱酸素材用包装材を用いたことを特徴とする脱酸素剤としたものである。
【００２１】
本発明の請求項１１の発明は、脱酸素包装材を三方シール袋に形成してなる請求項１０記載の脱酸素剤において、折れ線部上に酸素検知層を設けたことを特徴とする脱酸素剤としたものである。
【発明の効果】
【００２２】
本発明の脱酸素材用包装剤及びそれを用いた脱酸素剤は、以上のような構成であるから、酸化還元指示薬が移行しない酸素検知層（部）を有する脱酸素剤用包装材及びそれを用いた脱酸素剤とすることができる。
【発明を実施するための最良の形態】
【００２３】
次に本発明の実施の形態について具体的に説明する。
【００２４】
本発明者らの検討により、酸素検知層成分非透過の透明樹脂としては、ポリエステル樹脂、エチレンビニルアルコール共重合樹脂、ポリアクリロニトリル樹脂層、環状ポリオレフィン樹脂、ポリ塩化ビニリデン樹脂が選択された。
【００２５】
ポリエステル樹脂としてはポリエチレンテレフタレート、ポリブチレンテレフタレート、ポリ−１，４−シクロヘキサンジメチレンテレフタレート等が挙げられる。
【００２６】
環状ポリオレフィン樹脂としては、環状オレフインコポリマ−、または、環状オレフインの開環重合体またはその水素添加体などが挙げられる。
【００２７】
通気性基材上に酸素検知層を設け、さらに酸素検知層成分非透過透明樹脂を設ける方法としては、あらかじめ酸素検知層成分非透過透明樹脂フィルム上に印刷により酸素検知層を設け、さらに酸素検知層を設けた面に通気性基材を積層する方法や、通気性基材上に印刷により酸素検知層を設け、酸素検知層成分非透過透明樹脂を積層する方法が考えられる。
【００２８】
酸素検知剤の構成成分である酸化還元色素としては、メチレンブルー、ニューメチレンブルー、ニュートラルレッド、インジゴカルミン、アシッドレッド、サフラニンＴ、フェノサフラニン、カプリブルー、ナイルブルー、ジフェニルアミン、キシレンシアノール、ニトロジフェニルアミン、フェロイン、Ｎ−フェニルアントラニル酸等が使用できるが、一般にはメチレンブルーが広く利用されている。
【００２９】
また、還元剤としては、アスコルビン酸、アスコルビン酸塩、エリソルビン酸、エリソルビン酸塩や、Ｄ−アラビノース、Ｄ−エリスロース、Ｄ−ガラクトース、Ｄ−キシロース、Ｄ−グルコース、Ｄ−マンノース、Ｄ−フラクトース、Ｄ−ラクトース等の還元糖、第一錫塩、第一鉄塩等の金属塩等が使用可能である。
【００３０】
また、酸化還元色素の色調を補う目的で他の色素を添加しても良い。例えばメチレンブルーは還元型で無色であるため、脱酸素時の確認性を高める目的で赤色色素が添加される場合がある。
【００３１】
本発明による包装材中に充填する脱酸素剤としては、アスコルビン酸またはその塩、没食子酸等の有機化合物や、鉄粉、コバルト粉等の金属粉をそれぞれ主成分とする、公知の脱酸素剤が用いられる。
【００３２】
包装袋としての構成は、本発明による包装材を片面に配し、もう片面は通常の脱酸素剤用包装材を用いて四方シール袋としたり、本発明による包装材を三方シール袋としてもよい。
【００３３】
三方シール袋とする場合には、折れ線部上に酸素検知層（部）を設けると、両面から酸素の検知を確認可能となる。
【００３４】
インキ化した酸素検知剤を印刷する際に、表示インキを同時に印刷すると、工程が簡略化可能である。
【００３５】
本発明による包装材を用いた脱酸素剤の酸素吸収速度を高めるために、酸素検知剤部に接する以外の透明樹脂層に、レーザー、針などを用いて貫通孔を設けることが可能である。
【実施例１】
【００３６】
以下本発明の実施例を説明する。
図１は本実施例の脱酸素材用包装材を、断面で示した説明図である。
【００３７】
通気性基材（２）として紙（４０ｇ／ｍ2）を用いた。その片面に貫通孔（９）を有するシーラント層（１）として低密度ポリエチレン（ＬＤＰＥ）層（２５μｍ）を積層した。その反対面に貫通孔（１０）を有するＬＤＰＥ層（１５μｍ）（３）を、さらに貫通孔（１０）を有するポリエチレンテレフタレート（ＰＥＴ）層（１２μｍ）（４）をこの順に積層して従来の脱酸素剤用包装材（５）とした。この脱酸素材用包装材（５）のポリエチレンテレフタレート（ＰＥＴ）層上に、グラビア校正機にてインキ化した酸素検知剤を印刷（６）した。さらにその上に、ウレタン系接着剤を用いて透明樹脂層（７）としてポリエチレンテレフタレート（ＰＥＴ）フィルム（１２μｍ）を積層し、本発明による酸素検知機能を有する脱酸素剤用包装材（８）を得た。なお、貫通孔（９）（１０）は、孔径が同じで、脱酸素材用包装材（５）として積層したとき、それぞれの中心位置が一致するように形成した。
【００３８】
酸素検知剤インキ組成は以下の通りとした。
メチレンブルー・・・・・・・・・・・・・・０．０５重量部
アスコルビン酸・・・・・・・・・・・・・・２．０重量部
食用赤色１０６号・・・・・・・・・・・・・０．０１重量部
グリセロール・・・・・・・・・・・・・・・１０重量部
ポリビニルアセタール樹脂・・・・・・・・・１０重量部
１−ペンタノール・・・・・・・・・・・・・・５０重量部
水・・・・・・・・・・・・・・・・・・・・１０重量部
本検知剤の色調変化は以下の通りである。
酸素あり：青色、酸素なし：赤色
【実施例２】
【００３９】
透明樹脂層（７）としてエチレンビニルアルコール共重合樹脂フィルム（１２μｍ）に代えた他は実施例１と同様な本発明による脱酸素剤用包装材を得た。
【実施例３】
【００４０】
透明樹脂層（７）としてポリアクリロニトリル樹脂フィルム（１２μｍ）に代えた他は実施例１と同様な本発明による脱酸素剤用包装材を得た。
【実施例４】
【００４１】
透明樹脂層（７）として環状オレフインコポリマ−フィルム（１５μｍ）に代えた他は実施例１と同様な本発明による脱酸素剤用包装材を得た。
【実施例５】
【００４２】
透明樹脂層（７）としてポリ塩化ビニリデン（ＰＶＤＣ）コート延伸ポリプロピレン（２０μｍ）に代えた他は実施例１と同様な本発明による脱酸素剤用包装材を得た。ただし、ＰＶＤＣコート面が酸素検知層に接触するように積層し、本発明による脱酸素剤用包装材を得た。
【実施例６】
【００４３】
本実施例は、比較のための例である。
透明樹脂層（７）として低密度ポリエチレンフィルム（６０μｍ）に代えた他は実施例１と同様な脱酸素剤用包装材を得た。
【実施例７】
【００４４】
本実施例は、比較のための例である。
透明樹脂層（７）として延伸ポリプロピレンフィルム（６０μｍ）に代えた他は実施例１と同様な脱酸素剤用包装材を得た。
【実施例８】
【００４５】
本実施例は、比較のための例である。
透明樹脂層（７）として延伸ナイロンフィルム（１５μｍ）に代えた他は実施例１と同様な脱酸素剤用包装材を得た。
【実施例９】
【００４６】
本実施例は、比較のための例である。
透明樹脂層（７）としてポリメチルペンテンフィルム（２０μｍ）に代えた他は実施例１と同様な脱酸素剤用包装材を得た。
【実施例１０】
【００４７】
本実施例は、比較のための例である。
透明樹脂層（７）としてポリフェニレンオキサイドフィルム（２０μｍ）に代えた他は実施例１と同様な脱酸素剤用包装材を得た。
【実施例１１】
【００４８】
本実施例は、比較のための例である。
透明樹脂層（７）としてエチルセルロース（２０μｍ）に代えた他は実施例１と同様な脱酸素剤用包装材を得た。
【実施例１２】
【００４９】
図５は、本実施例の本願発明の脱酸素剤用包装材を断面で見た説明図である。まず、ポリエチレンテレフタレート（ＰＥＴ）／接着性樹脂／低密度ポリエチレン（ＬＤＰＥ）の
構成の透明樹脂層として共押出しフィルム（総層厚２０μｍ）（２７）を用意した。そして、低密度ポリエチレン（ＬＤＰＥ）側をコロナ処理した。
【００５０】
さらに共押出フィルム（２７）の低密度ポリエチレン上に、グラビア校正機にてインキ化した酸素検知剤を印刷（２６）した。さらに、印刷面が接すようにして、通気性基材（紙（４０ｇ／ｍ2））（２２）／貫通孔（２９）を有するシーラント層として低密度ポリエチレン（ＬＤＰＥ）層（２５μｍ）（２１）の構成の積層体の通気性基材（２２）面に、熱溶融低密度ポリエチレン（ＬＤＰＥ）（２３）を介して積層した。積層後のＬＤＰＥ層の厚みは１５μｍであった。
【００５１】
さらにレーザーを用いて検知部およびその周囲を除いて“ＬＤＰＥ層／ＰＥＴ層”に貫通孔（３０）、（３２）を設け、本発明による脱酸素剤用包装材２８を得た。なお、酸素検知剤は直径１０ｍｍの円形状に印刷した。また貫通孔は、前記の円形状の中心部から直径１５ｍｍの円形状部内を避けて設け、両円形状の間に非貫通孔部３１を設けた。脱酸素剤用包装材の大きさは、９０ｍｍ×６０ｍｍとした。
【００５２】
酸素検知剤インキ組成は以下の通りとした。
メチレンブルー・・・・・・・・・・・・・・０．０５重量部
アスコルビン酸・・・・・・・・・・・・・・２．０重量部
グリセロール・・・・・・・・・・・・・・・１０重量部
ポリビニルアセタール樹脂・・・・・・・・・１０重量部
１−ペンタノール・・・・・・・・・・・・・５０重量部
水・・・・・・・・・・・・・・・・・・・・１０重量部
本検知剤の色調変化は以下の通りである。
酸素あり：青色、酸素なし：無色。
【００５３】
＜実験１＞
実施例１から１１で得られた脱酸素剤用包装材（８）を片面に、従来の脱酸素剤用包装材（５）（図２）を片面にし、低密度ポリエチレン（ＬＤＰＥ）層（１）面同士をヒートシールし、市販の鉄系脱酸素剤（１１）を３ｇ充填密封し、脱酸素剤とした（図３、図４）。図２は従来の脱酸素剤用包装材（５）であり、図１の従来の脱酸素材用包装材（５）と同様の構成である。図３は、脱酸素剤を正面から見た説明図であり、図４はそれを断面で見た説明図である。酸素検知剤の形成は半径１０ｍｍの円形状に印刷し、脱酸素剤は、大きさを４５ｍｍ×６０ｍｍとした。
【００５４】
それぞれを透明バリア包材に、空気２５０ｍｌと共に充填密封し、２５℃・６５％ＲＨ環境中で２４時間放置し、検知部の色調の観察を行った。
【００５５】
その結果、保存前には青色を呈していた検知部は、実施例１から１１の全てにおいて赤色を呈しており、包材内が脱酸素されたことが確認された。
【００５６】
その後、開封し、２５℃で２４時間放置後、色調を観察したところ、すべて検知部は青色を呈しており、酸素の有無により色調変化を行い、酸素検知機能を有することが確認された。
【００５７】
＜実験２＞
＜実験１＞と同様に、実施例１から１１で得られた脱酸素剤用包装材（８）を片面に、従来の脱酸素剤用包装材（５）（図２）を片面にし、低密度ポリエチレン（ＬＤＰＥ）層（１）面同士をヒートシールし、市販の鉄系脱酸素剤（１１）を３ｇ充填密封し、脱酸素剤とした（図３、図４）。
【００５８】
それぞれをポリエチレン製アンプル（注射用水２０ｍＬ入り）に検知部が接触するように密着させ、透明バリア包材に、空気２５０ｍｌと共に充填密封し、６０℃・７５％ＲＨ環境中で４週間放置後、注射用水の色調観察を行った。
【００５９】
結果を表１に示した。
【００６０】
【表１】
2006017650.tif 000003
（検知部は全て赤色を示していた）。
【００６１】
＜実験３＞
実施例１２で得られた本発明による脱酸素剤用包装材を酸素検知部の上に折れ線を配する様にして三方袋として、市販の鉄系脱酸素剤３３を３ｇ充填密封し、本発明の脱酸素剤とした（図７、図８）。
さらに透明バリア包材に、空気２５０ｍｌと共に充填密封し、２５℃・６５％ＲＨ環境中で放置し、検知部の色調観察と酸素濃度の測定を行った。結果を表２に示した。
【００６２】
【表２】
2006017650.tif 000004
次に透明バリア包材より脱酸素剤を取り出し、２５℃・６５％ＲＨ環境中に放置し、経時で酸素検知部の色調を観察した。結果を表３に示した。
【００６３】
【表３】
2006017650.tif 000005
（時間が経過すると共に、色調が無色に変化した）。
【００６４】
＜実験４＞
実施例１２で得られた包装材を両面に使用し、両面に酸素検知部を有する四方袋として、市販の鉄系脱酸素剤を３ｇ充填密封した（図６）。ただし、包装材の大きさは、４５ｍｍ×６０ｍｍとした。
さらに透明バリア包材に、空気２５０ｍｌと共に充填密封し、２５℃・６５％ＲＨ環境中で放置し、検知部の色調観察と酸素濃度の測定を行った。結果を表４に示した。
【００６５】
【表４】
2006017650.tif 000006
（酸素濃度が減少すると共に、色調が無色に変化した）。
【００６６】
次に透明バリア包材より脱酸素剤を取り出し、２５℃・６５％ＲＨ環境中に放置し、経時で酸素検知部の色調を観察した。結果を表５に示した。
【００６７】
【表５】
2006017650.tif 000007
（時間ヶ経過すると共に、色調が青色に変化した）。
【００６８】
＜実験５＞
実験４で得られた脱酸素剤包装体をポリエチレン製アンプル（注射用水２０ｍＬ入り）に検知部が接触するように密着させ、透明バリア包材に、空気２５０ｍｌと共に充填密封し、６０℃で４週間放置後、注射用水の色調観察を行った。
【００６９】
その結果、４週間経過後も、注射用水の色調変化はなく無色透明を呈しており、色素（メチレンブルー）の移行が無いことが確認された。
【００７０】
実験１の結果より、本発明による実施例を含めて、酸素検知機能を有することが確認された。
【００７１】
実験２の結果より、本発明による実施例は、検知剤成分で有る色素の移行が無いの対し、その他の実施例（比較のための例）ではポリエチレン製アンプル中の注射用水に検知剤成分で有る色素が移行しているのが確認された。脱酸素状態に有るのもかかわらず酸化色の青色を呈するのは、還元剤であるＬ−アスコルビン酸は移行しないためと考えられた。
【００７２】
実験３，４，５の結果より、実施例１２のように本発明による包装材の最外層を形成する透明樹脂層に、検知部を除いて貫通孔を設けることにより、検知剤成分である色素の移行が無い、酸素検知機能を有する脱酸素剤が得られることが明らかとなった。
【図面の簡単な説明】
【００７３】
【図１】実施例の脱酸素材用包装材を断面で示した説明図である。
【図２】従来の脱酸素剤用包装材を断面で示した説明図である。
【図３】実施例の脱酸素剤を正面から見た説明図であ。
【図４】他の実施例の脱酸素剤を断面で見た説明図である。
【図５】本願発明の他の実施例の脱酸素剤用包装材を断面で見た説明図である。
【図６】本願発明の他の実施例の脱酸素剤用包装材を用いた脱酸素剤を正面から見た説明図である。
【図７】本願発明の他の実施例の脱酸素剤用包装材を用いた他の脱酸素剤を正面から見た説明図である。
【図８】本願発明の他の実施例の脱酸素剤用包装材を用いた他の脱酸素剤を断面で見た説明図である。
【符号の説明】
【００７４】
（１）（２１）・・・・シーラント層
（２）（２２）・・・・通気性基材
（３）（２３）・・・・低密度ポリエチレン層
（４）・・・・ポリエチレンテレフタレート層
（５）・・・・脱酸素剤用包装材
（６）（２６）・・・・酸素検知剤
（７）（２７）・・・・透明樹脂層
（８）（２８）・・・・酸素検知機能を有する脱酸素剤用包装材
（９）（１０）（２９）（３０）（３２）・・・・貫通孔
（３１）・・・・透明樹脂層非貫通孔部
（１１）（３３）・・・・鉄系脱酸素剤
【図１】
2006017650.tif 000008
【図２】
2006017650.tif 000009
【図３】
2006017650.tif 000010
【図４】
2006017650.tif 000011
【図５】
2006017650.tif 000012
【図６】
2006017650.tif 000013
【図７】
2006017650.tif 000014
【図８】
2006017650.tif 000015